(57)【要約】【課題】電池性能の向上した非水系二次電池を提供する。【解決手段】本発明により、正極活物質を含む正極と、負極活物質を含む負極と、非水電解液と、を備える非水系二次電池が提供される。上記負極活物質は、平均粒子径（単位はμｍ）に対するＢＥＴ比表面積（単位は、ｍ２／ｇ）の比が０．１５以下である非晶質コート黒鉛を含む。上記非水電解液は、２，５，８，１１−テ卜ラオキサドデカンを配位子とするリチウムカチオンと、ジフルオロリン酸アニオンと、からなるリチウム塩化合物を含む。上記リチウム塩化合物のジフルオロリン酸リチウム換算の含有量は、上記正極活物質のＢＥＴ比表面積１ｍ２あたり、０．１×１０−３ｍｏｌ以上である。【選択図】図２
2019029215.tif 000002
【特許請求の範囲】
【請求項１】
正極活物質を含む正極と、負極活物質を含む負極と、非水電解液と、を備え、
前記負極活物質は、平均粒子径（レーザー回折・光散乱法に基づく体積基準のＤ５０粒径。単位は、μｍ。）に対するＢＥＴ比表面積（窒素吸着法に基づく値。単位は、ｍ２／ｇ。）の比が０．１５以下である非晶質コート黒鉛を含み、
前記非水電解液は、２，５，８，１１−テ卜ラオキサドデカンを配位子とするリチウムカチオンと、ジフルオロリン酸アニオンと、からなるリチウム塩化合物を含み、
前記リチウム塩化合物のジフルオロリン酸リチウム換算の含有量は、前記正極活物質のＢＥＴ比表面積１ｍ２あたり、０．１×１０−３ｍｏｌ以上である、非水系二次電池。
【請求項２】
前記リチウム塩化合物のジフルオロリン酸リチウム換算の含有量が、前記正極活物質のＢＥＴ比表面積１ｍ２あたり、０．１７×１０−３ｍｏｌ以下である、請求項１に記載の非水系二次電池。
【請求項３】
前記リチウム塩化合物のジフルオロリン酸リチウム換算の含有量が、前記正極活物質のＢＥＴ比表面積１ｍ２あたり、０．１５×１０−３ｍｏｌ以上である、請求項１または２に記載の非水系二次電池。
【請求項４】
前記非晶質コート黒鉛は、前記平均粒子径に対するＢＥＴ比表面積の比が０．１以上である、請求項１から３のいずれか一項に記載の非水系二次電池。
【発明の詳細な説明】
【技術分野】
【０００１】
本発明は、非水系二次電池に関する。
【背景技術】
【０００２】
リチウムイオン二次電池等の非水系二次電池では、非水電解液に添加剤を添加して電池性能を向上することが検討されている。これに関連する先行技術として、特許文献１には、長鎖のエーテル化合物（グライム）を配位子としたリチウムカチオンと、ジフルオロリン酸アニオンとからなるリチウム塩化合物を非水電解液に添加することで、電池の高温耐久特性を向上し得ることが記載されている。
【先行技術文献】
【特許文献】
【０００３】
【特許文献１】国際公開２０１６／１８９７６９号
【発明の概要】
【発明が解決しようとする課題】
【０００４】
特許文献１によれば、ジフルオロリン酸リチウム（ＬｉＰＯ２Ｆ２）にグライムを配位させて上記リチウム塩化合物の形態とすることで、非水電解液に対する溶解性を向上することができる。このため、非水電解液中により多くのＬｉＰＯ２Ｆ２を含有させることができ、高温耐久特性の向上効果を好適に発揮し得る。
【０００５】
しかし、本発明者らの検討によれば、負極に黒鉛系材料を含み、かつ非水電解液に上記リチウム塩化合物を含む電池では、充放電時に、上記リチウム塩化合物が電荷担体と共に黒鉛の層間に共挿入されることがある。そのため、黒鉛の層状構造に歪みが生じ、電池抵抗が増大したり、耐久特性が低下したりすることがある。したがって、負極に黒鉛系材料を含み、かつ非水電解液に上記リチウム塩化合物を含む電池では、電池抵抗の低減と耐久特性の向上とをより良くバランスすることが求められている。
【０００６】
本発明は、かかる事情に鑑みてなされたものであり、その目的は、電池性能の向上した非水系二次電池を提供することである。
【課題を解決するための手段】
【０００７】
本発明により、正極活物質を含む正極と、負極活物質を含む負極と、非水電解液と、を備える非水系二次電池が提供される。上記負極活物質は、平均粒子径（単位は、μｍ）に対するＢＥＴ比表面積（単位は、ｍ２／ｇ）の比が０．１５以下である非晶質コート黒鉛を含む。上記非水電解液は、２，５，８，１１−テ卜ラオキサドデカンを配位子とするリチウムカチオンと、ジフルオロリン酸アニオンと、からなるリチウム塩化合物を含む。上記リチウム塩化合物のジフルオロリン酸リチウム換算の含有量は、上記正極活物質のＢＥＴ比表面積１ｍ２あたり、０．１×１０−３ｍｏｌ以上である。
【０００８】
上記リチウム塩化合物のジフルオロリン酸リチウム換算の含有量を所定値以上とすることで、正極および／または負極の表面に良質な（低抵抗かつ高耐久な）皮膜を備えることができる。また、負極に上記非晶質コート黒鉛を含むことで、上記リチウム塩化合物が黒鉛の層間に共挿入されることを好適に抑制することができる。このことにより、上記非水系二次電池では、電池抵抗を低く抑えると共に、耐久特性を向上することができる。
【０００９】
なお、本明細書において、「平均粒子径」とは、レーザー回折・光散乱法で測定された体積基準の粒度分布において、累積５０％に相当する粒子径（Ｄ５０粒径）をいう。単位は、μｍである。また、本明細書において、「ＢＥＴ比表面積」とは、窒素吸着法で測定された表面積をＢＥＴ法で解析した値をいう。単位は、ｍ２／ｇである。
【００１０】
好適な一態様では、上記リチウム塩化合物のジフルオロリン酸リチウム換算の含有量が、上記正極活物質のＢＥＴ比表面積１ｍ２あたり、０．１７×１０−３ｍｏｌ以下である。これにより、上記リチウム塩化合物が黒鉛の層間に共挿入されることをより良く抑制して、一層優れた電池性能を実現することができる。
【００１１】
好適な一態様では、上記リチウム塩化合物のジフルオロリン酸リチウム換算の含有量が、上記正極活物質のＢＥＴ比表面積１ｍ２あたり、０．１５×１０−３ｍｏｌ以上である。これにより、正極起因の抵抗をより低く抑えることができる。
【００１２】
好適な一態様では、上記非晶質コート黒鉛は、上記平均粒子径に対するＢＥＴ比表面積の比が０．１以上である。これにより、上記リチウム塩化合物が黒鉛の層間に共挿入されることをより良く抑制して、一層優れた電池性能を実現することができる。
【図面の簡単な説明】
【００１３】
【図１】図１は、一実施形態に係る非水系二次電池を模式的に示す縦断面図である。
【図２】図２は、正極活物質の単位ＢＥＴ比表面積あたりのＬｉＰＯ２Ｆ２の含有量と、ＳＯＣ１５％におけるＩＶ抵抗との関係を示すグラフである。
【図３】図３は、正極活物質の単位ＢＥＴ比表面積あたりのＬｉＰＯ２Ｆ２の含有量と、ＳＯＣ５０％におけるＩＶ抵抗との関係を示すグラフである。
【図４】図４は、正極活物質の単位ＢＥＴ比表面積あたりのＬｉＰＯ２Ｆ２の含有量と、サイクル特性（容量維持率）との関係を示すグラフである。
【発明を実施するための形態】
【００１４】
以下、適宜図面を参照しながら、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。また、以下の図面において、同じ作用を奏する部材・部位には同じ符号を付して説明し、重複する説明は省略または簡略化することがある。また、各図における寸法関係（長さ、幅、厚さ等）は必ずしも実際の寸法関係を反映するものではない。
【００１５】
図１は、一実施形態に係る非水系二次電池１００の内部構造を模式的に示す縦断面図である。非水系二次電池１００は、電極体４０と、図示しない非水電解液とが、電池ケース５０に収容され、構成されている。
【００１６】
電池ケース５０は、上端が開口された扁平な直方体形状（角形）の電池ケース本体５２と、その開口を塞ぐ蓋板５４と、を備えている。電池ケース５０の材質は、特に限定されないが、例えば、アルミニウム等の軽量な金属である。なお、電池ケース５０の外形は、円筒形状やコイン型等であってもよいし、ラミネートフィルム製の袋体形状であってもよい。蓋体５４には、図示しない注液口が設けられている。蓋板５４からは、外部接続用の正極端子７０と負極端子７２とが突出している。
【００１７】
電極体４０は、帯状の正極シート１０と、帯状の負極シート２０と、帯状のセパレータシート３０とを有している。電極体４０は、正極シート１０と負極シート２０とがセパレータシート３０を介在させた状態で重ねられ、長手方向に捲回されて構成されている、所謂、捲回電極体である。電極体４０の外観は、扁平形状である。電極体４０は、捲回軸に直交する断面において、略角丸長方形状を有している。ただし、電極体４０は、矩形状の正極シートと矩形状の負極シートとが、矩形状のセパレータシートを介在させた状態で積層されてなる、所謂、積層電極体であってもよい。
【００１８】
正極シート１０は、帯状の正極集電体と、その表面に固着された正極活物質層とを備えている。正極集電体としては、導電性の良好な金属（例えばアルミニウム）からなる導電性部材が好適である。正極活物質層は、正極集電体の表面に、正極集電体の長手方向に沿って形成されている。正極集電体の幅方向の一方（図１の左側）の端部には、正極活物質層の形成されていない正極活物質層非形成部分１２ｎが設けられている。正極シート１０は、正極活物質層非形成部分１２ｎに付設された正極集電板１２ｃを介して正極端子７０と電気的に接続されている。
【００１９】
正極活物質層は、正極活物質を含んでいる。正極活物質としては、電池の正極に使用し得ることが知られている各種の材料を特に限定なく１種または２種以上用いることができる。一好適例として、リチウムニッケルマンガン複合酸化物、リチウムニッケルコバルトアルミナ複合酸化物、リチウムニッケルマンガンコバルト複合酸化物等のリチウム遷移金属複合酸化物が挙げられる。
【００２０】
正極活物質層は、正極活物質以外の成分、例えば、導電材やバインダ等を含んでいてもよい。導電材としては、例えば、アセチレンブラックやケッチェンブラック等のカーボンブラック、活性炭、黒鉛等の炭素材料が例示される。バインダとしては、例えば、ポリフッ化ビニリデン（ＰＶｄＦ）等のハロゲン化ビニル樹脂や、ポリエチレンオキサイド（ＰＥＯ）等のポリアルキレンオキサイドが例示される。
【００２１】
正極活物質層の密度は、特に限定されないが、概ね１．５ｇ／ｃｍ３以上、典型的には２ｇ／ｃｍ３以上、例えば２．５ｇ／ｃｍ３以上であって、概ね４ｇ／ｃｍ３以下、典型的には３．５ｇ／ｃｍ３以下、例えば３ｇ／ｃｍ３以下であるとよい。このように密度の高い正極では、その表面に充分な量の皮膜を形成する観点から、非水電解液中に多くのＬｉＰＯ２Ｆ２を含有させることが必要となる。そのため、ここに開示される技術を適用することが特に効果的である。
【００２２】
正極活物質層の表面には、典型的には皮膜が形成されている。この皮膜は、非水系二次電池１００の構築時に非水電解液に含ませたリチウム塩化合物に由来する成分、例えばＬｉＰＯ２Ｆ２の場合、ＰＯ２Ｆ２−を含んでいる。このことにより、低抵抗と高耐久とが高いレベルでバランスされた良質な皮膜が実現される。すなわち、ＬｉＰＯ２Ｆ２は分子内の電荷偏りが大きく、電荷担体を引き付ける力が強い。このことにより、正極活物質層の表面の電荷担体濃度を高めることができ、正極起因の抵抗を低く抑えることができる。また、ＬｉＰＯ２Ｆ２は、正極活物質層の活性点と強固に結合され、安定性に優れる。このことにより、耐久特性を向上することができる。さらに、正極活物質からの金属元素の溶出を抑制して、正極活物質の構造安定性を向上することができる。
【００２３】
負極シート２０は、帯状の負極集電体と、その表面に固着された負極活物質層とを備えている。負極集電体としては、導電性の良好な金属（例えば銅）からなる導電性材料が好適である。負極活物質層は、負極集電体の表面に、負極集電体の長手方向に沿って形成されている。負極集電体の幅方向の一方（図１の右側）の端部には、負極活物質層の形成されていない負極活物質層非形成部分２２ｎが設けられている。負極シート２０は、負極活物質層非形成部分２２ｎに付設された負極集電板２２ｃを介して負極端子７２と電気的に接続されている。
【００２４】
負極活物質層は、負極活物質を含んでいる。負極活物質は、非晶質コート黒鉛を含んでいる。負極活物質は、非晶質コート黒鉛のみで構成されていてもよいし、非晶質コート黒鉛に加えて、電池の負極に使用し得ることが知られている各種の材料を１種または２種以上併用してもよい。非晶質コート黒鉛は、負極活物質全体の概ね５０質量％以上、好ましくは８０質量％以上、より好ましくは９５質量％以上、特には実質的に１００質量％を占めることが好ましい。
【００２５】
非晶質コート黒鉛は、粒子状である。非晶質コート黒鉛は、コアとなる黒鉛粒子と、その表面に形成され、非晶質カーボンを含む非晶質層と、を有する。非晶質コート黒鉛は、平均粒子径に対するＢＥＴ比表面積の比（ＢＥＴ比表面積／平均粒子径）の値が、０．１５以下である。一般に、非晶質性の高いものほど単位粒子径あたりのＢＥＴ比表面積が大きくなり、上記比の値も大きくなる。このことから、上記比の値は、非晶質コート黒鉛の非晶質層の厚みを示す１つの指標となる。本発明者らの検討によれば、黒鉛は表面結晶性が高いため、非水電解液中のリチウム塩化合物が電荷担体と共に黒鉛の層間に共挿入され易い。上記比の値を満たすことで、黒鉛の表面結晶性を低下させて、リチウム塩化合物が共挿入されることを好適に抑制することができる。上記比の下限値は、特に限定されないが、電池性能（例えばエネルギー密度）をより良く向上する観点から、概ね０．０５以上、例えば０．１０以上であるとよい。
【００２６】
非晶質コート黒鉛のコアとなる黒鉛粒子の形状は、特に限定されない。一好適例では、鱗片状の黒鉛に応力が加えられ球形化された、略球状の形状である。言い換えれば、コアとなる黒鉛粒子は、所謂、球形化黒鉛であるとよい。一般に、黒鉛では、エッジ面と呼ばれる反応活性の高い部分が発達している。球形化黒鉛では、この反応活性の高いエッジ面が折り畳まれ、褶曲されている。このことにより、リチウム塩化合物が黒鉛の層間に共挿入されることをより良く抑制することができる。また、エッジ面と非水電解液との接触をより良く抑制することができる。さらに、球形化によって黒鉛の配向性が小さくなり、負極活物質層内の導電性を均質化することができる。したがって、球形化黒鉛を用いることにより、負極起因の抵抗を好適に低減すると共に、耐久特性をより良く向上することができる。
なお、本明細書において「略球形状」とは、球状、ラグビーボール状、多角体状等をも包含する用語であり、例えば、平均アスペクト比（粒子に外接する最小の長方形において、短軸方向の長さに対する長軸方向の長さの比。）が、概ね１〜２、例えば１〜１．５のものをいう。
【００２７】
非晶質コート黒鉛の平均粒子径は、特に限定されないが、例えば、概ね１μｍ以上、典型的には５μｍ以上、好ましくは１０μｍ以上であって、概ね５０μｍ以下、典型的には３０μｍ以下、好ましくは２０μｍ以下である。また、非晶質コート黒鉛のＢＥＴ比表面積は、特に限定されないが、例えば、概ね１ｍ２／ｇ以上、好ましくは２ｍ２／ｇ以上、例えば２．５ｍ２／ｇ以上であって、概ね１０ｍ２／ｇ以下、典型的には５ｍ２／ｇ以下、好ましくは４ｍ２／ｇ以下、例えば３ｍ２／ｇ以下である。上記性状のうち１つまたは２つを満たすことで、優れた電池性能（例えば、高入出力特性や高耐久特性）をより良く発揮することができる。
【００２８】
負極活物質層は、負極活物質以外の成分、例えば、増粘剤、バインダ、分散剤、導電材等を含んでいてもよい。増粘剤としては、例えば、カルボキシメチルセルロース（ＣＭＣ）やメチルセルロース（ＭＣ）等のセルロース類が例示される。バインダとしては、例えば、スチレンブタジエンゴム（ＳＢＲ）等のゴム類や、ポリフッ化ビニリデン（ＰＶｄＦ）等のハロゲン化ビニル樹脂が例示される。導電材としては、例えば、カーボンブラック、活性炭等の非晶質炭素材料が例示される。
【００２９】
負極活物質層の固形分全体に占める負極活物質の割合は、特に限定されないが、概ね５０質量％以上、典型的には９０質量％以上、例えば９５質量％以上であって、概ね９９．８質量％以下、典型的には９９．５質量％以下、例えば９９質量％以下であるとよい。負極活物質層の密度は、特に限定されないが、概ね０．５ｇ／ｃｍ３以上、例えば１ｇ／ｃｍ３以上であって、概ね２ｇ／ｃｍ３以下、例えば１．５ｇ／ｃｍ３以下であるとよい。
【００３０】
負極活物質層の表面には、典型的には皮膜が形成されている。この皮膜は、非水系二次電池１００の構築時に非水電解液に含ませたリチウム塩化合物に由来する成分、典型的にはＬｉＰＯ２Ｆ２の分解生成物、例えばＰＯ２Ｆ２−を含んでいる。このことにより、低抵抗と高耐久とが高いレベルでバランスされた良質な皮膜が実現される。
【００３１】
セパレータシート３０は、正極シート１０の正極活物質層と、負極シート２０の負極活物質層との間に配置されている。セパレータシート３０は、正極シート１０の正極活物質層と、負極シート２０の負極活物質層とを絶縁する。セパレータシート３０は、帯状の樹脂基材で構成されている。樹脂基材としては、例えば、ポリエチレン（ＰＥ）やポリプロピレン（ＰＰ）等のポリオレフィン、ポリエステル、ポリアミド、セルロース等の樹脂からなるシート（フィルム）が例示される。セパレータシート３０は、単層構造であってもよく、材質や性状（厚みや空孔率等）の異なる２種以上の多孔質樹脂シートが積層された構造であってもよい。また、セパレータシート３０は、その表面に耐熱層（Heat Resistant Layer：ＨＲＬ層）を備えていてもよい。
【００３２】
非水電解液は、典型的には、非水溶媒と、支持塩と、所定のリチウム塩化合物とを含んでいる。非水電解液は、非水系二次電池１００の使用温度範囲内（典型的には、−２０〜＋６０℃、例えば、−１０〜５０℃の温度範囲）において常に液状である。
【００３３】
非水溶媒としては、特に限定されないが、例えば、カーボネート類、エステル類、エーテル類、ニトリル類、スルホン類、ラクトン類等の有機溶媒が例示される。なかでも、エチレンカーボネート（ＥＣ）、ジエチルカーボネート（ＤＥＣ）、ジメチルカーボネート（ＤＭＣ）、エチルメチルカーボネート（ＥＭＣ）等のカーボネート類が好適である。
【００３４】
支持塩は、非水溶媒中で解離して電荷担体を生成する。支持塩としては、例えば、リチウム塩、ナトリウム塩、マグネシウム塩等が例示される。なかでも、ＬｉＰＦ６、ＬｉＢＦ４等のリチウム塩が好適である。支持塩は、典型的には後述するリチウム塩化合物よりも非水溶媒に対する溶解度が高い化合物である。支持塩の溶解度（２５℃における値。以下同様。）は、典型的には０．５ｍｏｌ／Ｌ以上、例えば０．８ｍｏｌ／Ｌ以上であるとよい。支持塩の濃度は、例えば、０．８〜１．３ｍｏｌ／Ｌであるとよい。
【００３５】
リチウム塩化合物は、２，５，８，１１−テ卜ラオキサドデカン（メチルトリグライムともいう。ＣＨ３−Ｏ−（ＣＨ２ＣＨ２−Ｏ）３−ＣＨ３；以下、「ＴＯＤ」と略称することがある。）を配位子として錯体化されたリチウムカチオンと、ジフルオロリン酸アニオン（ＰＯ２Ｆ２−）と、から構成されている。リチウム塩化合物は、所謂、皮膜形成剤として機能し得る。
リチウム塩化合物は、以下の化学式（（１）：〔Ｌｉ２（ＴＯＤ）〕２＋〔（ＰＯ２Ｆ２）−〕２）で表される。
【００３６】
【化１】
2019029215.tif 000003
【００３７】
なお、単独の（錯体化されていない）ＬｉＰＯ２Ｆ２は、カーボネート類等の非水溶媒に対する溶解度が、凡そ０．１１ｍｏｌ／Ｌと低い。このため、正極の密度が例えば２ｇ／ｃｍ３以上と高い場合には、単独のＬｉＰＯ２Ｆ２を非水電解液中に溶解度までの濃度で含ませたとしても、正極の単位面積あたりの皮膜形成量が小さくなってしまい、電池性能向上の効果が得られ難い。これに対して、本発明者らの検討によれば、上記（１）のリチウム塩化合物は、非水溶媒に対する溶解度が、ジフルオロリン酸リチウム基準で単独のＬｉＰＯ２Ｆ２の概ね３倍、凡そ０．３０ｍｏｌ／Ｌである。このように、錯体化によって非水電解液中のＬｉＰＯ２Ｆ２の含有量を高めることができる。その結果、高容量タイプの電池においても、正極および／または負極の表面に充分な量の皮膜を形成することができる。
【００３８】
本実施形態では、上記（１）のリチウム塩化合物が、正極活物質のＢＥＴ比表面積に応じて添加されている。具体的には、上記リチウム塩化合物のジフルオロリン酸リチウム換算の含有量が、正極活物質のＢＥＴ比表面積１ｍ２あたり、０．１×１０−３ｍｏｌ以上となるように、上記リチウム塩化合物が添加されている。このことにより、正極の表面に充分な量の皮膜を形成することができる。そして、正極起因の抵抗を低減すると共に、耐久特性を向上することができる。以上の観点からは、上記リチウム塩化合物のジフルオロリン酸リチウム換算の含有量を、正極活物質のＢＥＴ比表面積１ｍ２あたり、０．１５×１０−３ｍｏｌ以上とすることがより好ましい。上記リチウム塩化合物のジフルオロリン酸リチウム換算の含有量の上限値は、特に限定されるものではないが、溶解度との兼ね合いから、正極活物質のＢＥＴ比表面積１ｍ２あたり、概ね０．２５×１０−３ｍｏｌ以下、典型的には０．２×１０−３ｍｏｌ以下、例えば０．１７×１０−３ｍｏｌ以下とするとよい。
【００３９】
また、上記（１）のリチウム塩化合物のジフルオロリン酸リチウム換算の濃度は、特に限定されるものではないが、典型的には支持塩の濃度よりも低く、概ね０．０５〜０．５ｍｏｌ／Ｌ、例えば０．２〜０．３ｍｏｌ／Ｌであり得る。なお、上記（１）のリチウム塩化合物は、１分子内に２つのＬｉＰＯ２Ｆ２構造部分を含んでいることから、上記（１）のリチウム塩化合物のジフルオロリン酸リチウム換算の濃度は、上記（１）の〔Ｌｉ２（ＴＯＤ）〕２＋〔（ＰＯ２Ｆ２）−〕２そのものの濃度を２倍した値となっている。
【００４０】
上記リチウム塩化合物のジフルオロリン酸リチウム換算の濃度は、イオンクロマトグラフィー（ＩＣ：Ion Chromatography）によって測定することができる。なお、電池構築時に非水電解液に含有されている上記リチウム塩化合物は、その一部あるいは全部が、充放電の後に正極および／または負極の表面に付着した状態であってもよい。
【００４１】
非水電解液は、上述した非水溶媒と支持塩とリチウム塩化合物との３成分で構成されていてもよいし、添加的に上記以外の成分を含んでいてもよい。添加的な成分の例としては、分散剤、ゲル化剤、皮膜形成剤（上記（１）のリチウム塩化合物を除く。）、過充電ガス発生剤等が例示される。
【００４２】
以上のように、本実施形態の非水系二次電池１００は、負極に、表面結晶性の抑えられている非晶質コート黒鉛を含み、かつ、非水電解液に、上記（１）のリチウム塩化合物を所定値以上の含有量で含んでいる。非水系二次電池１００では、上記リチウム塩化合物により、正負極の表面に上記リチウム塩化合物由来の成分を含んだ良質な（低抵抗かつ高耐久な）皮膜が形成される。また、非水系二次電池１００では、負極に上記性状の非晶質コート黒鉛を含むことで、上記リチウム塩化合物の黒鉛層間への共挿入が抑制される。これらの効果が相俟って、非水系二次電池１００では、電池抵抗を低く抑えると共に、耐久特性を向上することができる。
【００４３】
非水系二次電池１００は、従来品に比べて、入出力特性や耐久特性に優れている。また、非水系二次電池１００は、充放電サイクルを繰り返してもガスの発生が少なく、電池膨れが生じ難い。このため、ここに開示される技術は、電池ケース５０内の残空間が低減された高エネルギー密度タイプの非水系二次電池１００に対して特に好ましく適用することができる。非水系二次電池１００は各種用途に利用可能であるが、このような性質を活かして、例えば、車両に搭載される駆動用電源として好適に用いることができる。車両の種類は特に限定されないが、例えばプラグインハイブリッド自動車（ＰＨＶ）、ハイブリッド自動車（ＨＶ）、電気自動車（ＥＶ）、電気トラック、電動スクーター、電動アシスト自転車、電動車いす、電気鉄道等が例示される。
【００４４】
以下、本発明に関するいくつかの実施例を説明するが、本発明をかかる具体例に示すものに限定することを意図したものではない。
【００４５】
［非水系二次電池の構築］
まず、正極活物質としてのリチウムニッケルコバルトアルミナ複合酸化物（ＮＣＡ）と、導電材としてのアセチレンブラック（ＡＢ）と、バインダとしてのポリフッ化ビニリデン（ＰＶｄＦ）とを、質量比が、ＮＣＡ：ＡＢ：ＰＶｄＦ＝９４：３．５：２．５となるように秤量し、Ｎ−メチルピロリドン（ＮＭＰ）で粘度を調整しながら混練して、正極スラリーを調製した。この正極スラリーを、厚み１２μｍのアルミニウム箔（正極集電体）に塗工して、乾燥後に圧延することにより、正極集電体上に正極活物質層（電極密度２．９ｇ／ｃｍ３）を有する正極を作製した。
【００４６】
次に、負極活物質として、表１に示す性状（ＢＥＴ比表面積／平均粒子径）を有する非晶質コート黒鉛を作製した。具体的には、球形化天然黒鉛を炭素前駆体であるコールタールピッチと所定の比率で混合して、焼成温度１０００℃で炭化した後、粉砕・分級した。これにより、球形化天然黒鉛の表面に非晶質層を備える粒子状の負極活物質を得た。そして、負極活物質としての非晶質コート黒鉛（Ｃ）と、バインダとしてのスチレンブタジエンゴム（ＳＢＲ）と、分散剤としてのカルボキシメチルセルロース（ＣＭＣ）とを、質量比が、Ｃ：ＳＢＲ：ＣＭＣ＝９９：０．５：０．５となるように秤量し、イオン交換水で粘度を調整しながら混練して、負極スラリーを調製した。この負極スラリーを、厚み８μｍの銅箔（負極集電体）に塗工して、乾燥後に圧延することにより、負極集電体上に負極活物質層(電極密度１．４ｇ／ｃｍ３)を有する負極を作製した。
【００４７】
上記で作製した正極と負極とをセパレータを介して捲回して電極体を作製した。なお、セパレータとしては、ポリエチレン（ＰＥ）の両面にポリプロピレン（ＰＰ）が積層された三層構造のもの（厚み２０μｍ）を用いた。
【００４８】
次に、エチレンカーボネート（ＥＣ）とジメチルカーボネート（ＤＭＣ）とエチルメチルカーボネート（ＥＭＣ）とをＥＣ：ＤＭＣ：ＥＭＣ＝３０：４０：３０の体積比で含む混合溶媒に、支持塩としてのＬｉＰＦ６を１．１ｍｏｌ／Ｌの濃度で溶解させて、参考例１の非水電解液を調製した。また、参考例２，３および例１〜例１０では、正極活物質のＢＥＴ比表面積１ｍ２あたりのジフルオロリン酸リチウムの含有量（ＬｉＰＯ２Ｆ２換算濃度／正極活物質ＢＥＴ）が表１に示す値となるように、参考例１の非水電解液に対して、単独のＬｉＰＯ２Ｆ２（参考例２，３）または〔Ｌｉ２（ＴＯＤ）〕２＋〔（ＰＯ２Ｆ２）−〕２（例１〜例１０）を添加し、非水電解液を調製した。
【００４９】
そして、アルミニウム製の電池ケースに上記電極体を収容し、電池ケースの開口部と蓋体とを溶接した。次に、蓋体に設けられた電解液注液口から上記非水電解液を注入した。次に、セル注液口に内圧センサーを固定し、シーリング材で密封した。このようにして、リチウムイオン二次電池（参考例１〜３、例１〜例１０）を構築した。
【００５０】
［活性化処理］
上記構築した各電池について、活性化処理を行った。具体的には、２５℃の環境下において、電池電圧が４．１Ｖに到達するまで１／３Ｃの充電レートで定電流充電した後、充電レートが２／１００Ｃになるまで定電圧充電した（コンディショニング処理）。そして、上記コンディショニング処理後の電池を、温度６０℃の恒温槽に２４時間放置した（エージング処理）。
【００５１】
［初期容量の測定］
上記活性化処理後の電池を、２５℃の環境下において、電池電圧が３．０Ｖに到達するまで１／３Ｃの放電レートで定電流放電した後、３．０Ｖから４．１Ｖの電圧範囲で、以下の手順１、２に従って初期容量を測定した。
（手順１）電池電圧が４．１Ｖに到達するまで１／３Ｃの充電レートで定電流充電した後、充電レートが１／１００Ｃになるまで定電圧充電する。
（手順２）電池電圧が３．０Ｖに到達するまで１／３Ｃの放電レートで定電流放電した後、放電レートが１／１００Ｃになるまで定電圧放電する。
そして、手順２における定電流定電圧放電容量を初期容量とした。
【００５２】
［ＩＶ抵抗の測定］
次に、２５℃の環境下において、ＳＯＣ１５％およびＳＯＣ５０％の状態のＩＶ抵抗を測定した。具体的には、２５℃の環境下において、電池のＳＯＣを１５％あるいは５０％に調整した後、０℃の恒温槽に３時間放置した。電池の表面温度が０±０．５℃となっていることを確認した後、１０Ｃの放電レートで５秒間の放電を行い、電圧降下量を測定した。この電圧降下量を放電電流の値で除して、ＩＶ抵抗（ｍΩ）を算出した。結果を表１に示す。
【００５３】
［容量維持率の測定］
次に、温度６０℃の恒温槽に電池を収容し、ＳＯＣが０〜１００％の範囲において、２Ｃの充放電レートで５００サイクルの充放電を行った。その後、初期容量と同様にして高温サイクル試験後の電池容量を測定した。そして、高温サイクル試験後の電池容量を初期容量で除して、容量維持率（％）を算出した。結果を表１に示す。
【００５４】
［ガス発生量の測定］
また、高温サイクル試験の前後において、セル注液口に配設した内圧センサーのゲージ圧を読み取り、内圧上昇値を求めた。そして、内圧上昇値と電池内の残空間とから、状態方程式に基づいて、ガス発生量（ｃｍ３／Ａｈ）を算出した。結果を表１に示す。
【００５５】
【表１】
2019029215.tif 000004
【００５６】
参考例１は、ＬｉＰＯ２Ｆ２を含んでいない非水電解液を用いた試験例である。参考例１の電池の評価結果を基準として、結果を考察する。
【００５７】
図２は、正極活物質の単位ＢＥＴ比表面積あたりのＬｉＰＯ２Ｆ２の含有量と、ＳＯＣ１５％におけるＩＶ抵抗との関係を示すグラフである。
表１および図２に示すように、参考例２，３および例１〜例５の結果から、ＳＯＣ１５％におけるＩＶ抵抗は、正極活物質の単位ＢＥＴ比表面積あたりのＬｉＰＯ２Ｆ２の含有量が大きくなるにつれて低減される傾向にあった。これは、非水電解液中のＬｉＰＯ２Ｆ２の含有量が増すにつれ、正極表面に形成される皮膜量が多くなり、正極起因のＩＶ抵抗を低減することができたためと考えられる。
【００５８】
図３は、正極活物質の単位ＢＥＴ比表面積あたりのＬｉＰＯ２Ｆ２の含有量と、ＳＯＣ５０％におけるＩＶ抵抗との関係を示すグラフである。
表１および図３に示すように、参考例２，３および例１〜例５の結果から、ＳＯＣ５０％におけるＩＶ抵抗は、正極活物質の単位ＢＥＴ比表面積あたりのＬｉＰＯ２Ｆ２の含有量によらず、概ね同等の値であった。これは、ＳＯＣ５０％では負極起因のＩＶ抵抗の影響が大きく、正極起因のＩＶ抵抗低減の効果が相対的に小さくなったためと考えられる。
【００５９】
図４は、正極活物質の単位ＢＥＴ比表面積あたりのＬｉＰＯ２Ｆ２の含有量と、サイクル特性（容量維持率）との関係を示すグラフである。
表１および図４に示すように、参考例２，３および例１〜例５の結果から、正極活物質の単位ＢＥＴ比表面積あたりのＬｉＰＯ２Ｆ２の含有量が大きくなるにつれて、耐久特性が改善される傾向にあった。すなわち、容量維持率の向上と共に、ガス発生量の低減が認められた。耐久特性改善の効果は、正極ＢＥＴあたりのＬｉ２ＰＯ２Ｆ２の含有量が０．１×１０−３ｍｏｌ／ｍ２となったところで、頭打ちとなっていた。
【００６０】
例６〜例１０は、非晶質コート黒鉛の表面結晶性（ＢＥＴ比表面積／平均粒子径の比の値）を変化させた試験例である。例６〜例１０の結果から、上記比の値が０．１５を超える、すなわち、表面結晶性が高い例８〜例１０では、ＳＯＣ１５％における電池抵抗（ＩＶ抵抗）の増大や（容量維持率）の低下が認められた。これに対して、上記比の値が０．１５以下である、すなわち、表面結晶性が抑えられている例６、例７では、電池抵抗を低く抑えると共に、耐久特性を向上することができた。
【００６１】
これらの結果から、負極に上記比の値が０．１５以下である非晶質コート黒鉛を含み、かつ、非水電解液に〔Ｌｉ２（ＴＯＤ）〕２＋〔（ＰＯ２Ｆ２）−〕２を添加して、非水電解液中のＬｉＰＯ２Ｆ２含有量を所定値以上に高めることにより、電池性能を向上することができることが示された。かかる結果は、ここに開示される技術の技術的意義を裏付けるものである。
【００６２】
以上、本発明を詳細に説明したが、上記実施形態および実施例は例示にすぎず、ここで開示される発明には上述の具体例を様々に変形、変更したものが含まれる。
【符号の説明】
【００６３】
１０    正極シート
２０    負極シート
３０    セパレータシート
４０    捲回電極体
５０    電池ケース
１００  非水系二次電池
【図１】
2019029215.tif 000005
【図２】
2019029215.tif 000006
【図３】
2019029215.tif 000007
【図４】
2019029215.tif 000008